(57)【要約】      （修正有）【課題】エポキシ樹脂の硬化剤および、これを配合したエポキシ樹脂組成物の提供。【解決手段】式（I）又は式（II）で示されるイミダゾール（メタ）アクリレート化合物を含有するエポキシ樹脂の硬化剤。2016132728.tif 000005（Ｒ１はＨ又はＣＨ３；Ｒ２〜Ｒ４は各々独立に、Ｈ、Ｃ１〜２０のアルキル基、アリル基、アリール基又はベンジル基；ｎは１〜２０の整数）【選択図】なし【特許請求の範囲】
【請求項１】
化学式（I）または化学式（II）で示されるイミダゾール化合物を成分とすることを特徴とするエポキシ樹脂の硬化剤。
【化１】
2016132728.tif 000004
（式中、Ｒ１は水素原子またはメチル基を表し、Ｒ２は水素原子、炭素数１〜２０のアルキル基、アリル基、炭素数１〜２０のアリール基またはベンジル基を表し、Ｒ３およびＲ４は、同一または異なって、水素原子、炭素数１〜２０のアルキル基、アリル基、炭素数１〜２０のアリール基もしくはベンジル基を表し、ｎは１〜２０の整数を表す。）
【請求項２】
請求項１記載の硬化剤を配合したことを特徴とするエポキシ樹脂組成物。
【発明の詳細な説明】
【技術分野】
【０００１】
本発明は、化学式（I）または化学式（II）で示されるイミダゾール化合物を成分とすることを特徴とするエポキシ樹脂の硬化剤と、これを配合したエポキシ樹脂組成物に関する。
【背景技術】
【０００２】
従来、エポキシ樹脂の硬化剤または硬化促進剤（注：本発明および本願の明細書において、硬化剤とは、特に断らない限り、硬化剤と硬化促進剤の両者を意味する）として、種々のタイプのイミダゾール化合物の利用が提案されている。
例えば、特許文献１には、化学式（III）で示されるイミダゾール化合物と、化学式（IV）で示されるベンズイミダゾール化合物の、各々のリン酸塩、ギ酸塩、酢酸塩および乳酸塩を、エポキシ樹脂の硬化剤として使用し得る点が開示されている。
【０００３】
【化１】
2016132728.tif 000002
（式中、各Ｒは水素原子、ハロゲン原子または有機基（例えば、アルキル、シクロアルキルまたはアリール基）を表わす。）
【先行技術文献】
【特許文献】
【０００４】
【特許文献１】特公昭４２−１１５００号公報
【発明の概要】
【発明が解決しようとする課題】
【０００５】
本発明は、エポキシ樹脂の硬化剤および、これを配合したエポキシ樹脂組成物を提供することを目的とする。
【課題を解決するための手段】
【０００６】
本発明者らは、前記の課題を解決しようと鋭意研究を重ねた結果、化学式（I）または化学式（II）で示される（メタ）アクリロイル基を有するイミダゾール化合物が所期の目的を達成し得ることを見出し、本発明を完成するに至ったものである。
即ち、第１の発明は化学式（I）または化学式（II）で示されるイミダゾール化合物を成分とすることを特徴とするエポキシ樹脂の硬化剤である。
第２の発明は、第１の発明の硬化剤を配合したことを特徴とするエポキシ樹脂組成物である。
【０００７】
【化２】
2016132728.tif 000003
（式中、Ｒ１は水素原子またはメチル基を表し、Ｒ２は水素原子、炭素数１〜２０のアルキル基、アリル基、炭素数１〜２０のアリール基またはベンジル基を表し、Ｒ３およびＲ４は、同一または異なって、水素原子、炭素数１〜２０のアルキル基、アリル基、炭素数１〜２０のアリール基もしくはベンジル基を表し、ｎは１〜２０の整数を表す。）
【発明の効果】
【０００８】
本発明の硬化剤を配合したエポキシ樹脂組成物は、熱により硬化させることができる他、（メタ）アクリロイル基に起因する光硬化も可能であるため、アクリル変性エポキシ樹脂やエポキシ変性アクリル樹脂の原料としての利用も期待される。
これらの樹脂は、プリント配線板や電気・電子部品における接続材、成形材、封止材、接着剤、塗料等に好適なものである。
【発明を実施するための形態】
【０００９】
以下、本発明を詳細に説明する。
なお、本願の明細書において、（メタ）アクリロイル基とは、アクリロイル基またはメタクリロイル基を意味する。
【００１０】
本発明の実施において使用するイミダゾール化合物は、前記の化学式（I）または化学式（II）で示される物質である。
【００１１】
化学式（I）および化学式（II）において、Ｒ１〜Ｒ４が採用し得るアルキル基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル、
イコシル等の飽和炭化水素の基を表す。
【００１２】
また、Ｒ１〜Ｒ４が採用し得るアリール基とは、
フェニル、
１−ナフチル、２−ナフチル、
２−チエニル、３−チエニル、
２−ベンゾチエニル、３−ベンゾチエニル、４−ベンゾチエニル、５−ベンゾチエニル、６−ベンゾチエニル、７−ベンゾチエニル、
１−ピロリル、２−ピロリル、３−ピロリル、
１−インドリル、２−インドリル、３−インドリル、４−インドリル、５−インドリル、６−インドリル、７−インドリル、
２−フリル、３−フリル、
２−ベンゾフリル、３−ベンゾフリル、４−ベンゾフリル、５−ベンゾフリル、６−ベンゾフリル、７−ベンゾフリル、
２−ピリジル、３−ピリジル、４−ピリジル、
２−キノリル、３−キノリル、４−キノリル、５−キノリル、６−キノリル、７−キノリル、８−キノリル、
１−イソキノリル、３−イソキノリル、４−イソキノリル、５−イソキノリル、６−イソキノリル、７−イソキノリル、８−イソキノリル、
１−イミダゾリル、２−イミダゾリル、４−イミダゾリル、
１−ベンゾイミダゾリル、２−ベンゾイミダゾリル、４−ベンゾイミダゾリル、５−ベンゾイミダゾリル、６−ベンゾイミダゾリル、７−ベンゾイミダゾリル、
２−オキサゾリル、４−オキサゾリル、５−オキサゾリル、
２−ベンゾオキサゾリル、４−ベンゾオキサゾリル、５−ベンゾオキサゾリル、６−ベンゾオキサゾリル、７−ベンゾオキサゾリル、
２−チアゾリル、４−チアゾリル、５−チアゾリル、２−ベンゾチアゾリル、４−ベンゾチアゾリル、５−ベンゾチアゾリル、６−ベンゾチアゾリル、７−ベンゾチアゾリル、
１−ピラゾリル、３−ピラゾリル、４−ピラゾリル、５−ピラゾリル、
３−イソオキサゾリル、４−イソオキサゾリル、５−イソオキサゾリル、
２−ピラジル、
２−ピリミジル、４−ピリミジル、５−ピリミジル、
３−ピリダジル、４−ピリダジル、
２−トリアジル、
２−キノキサリル、３−キノキサリル、５−キノキサリル、６−キノキサリル、
２−キナゾリル、４−キナゾリル、５−キナゾリル、６−キナゾリル、７−キナゾリル、８−キナゾリル、
３−シンノリル、４−シンノリル、５−シンノリル、６−シンノリル、７−シンノリル、８−シンノリル等の窒素原子、酸素原子や硫黄原子を有してもよい芳香族炭化水素の基を表す。
【００１３】
化学式（I）または化学式（II）で示されるイミダゾール化合物としては、例えば、
２−（メタ）アクリロイルオキシアルキルイミダゾール、
４−（メタ）アクリロイルオキシアルキルイミダゾール、
１−アルキル−２−（メタ）アクリロイルオキシアルキルイミダゾール、
１−アリル−２−（メタ）アクリロイルオキシアルキルイミダゾール、
１−アリール−２−（メタ）アクリロイルオキシアルキルイミダゾール、
１−ベンジル−２−（メタ）アクリロイルオキシアルキルイミダゾール、
４−アルキル−２−（メタ）アクリロイルオキシアルキルイミダゾール、
４−アリル−２−（メタ）アクリロイルオキシアルキルイミダゾール、
４−アリール−２−（メタ）アクリロイルオキシアルキルイミダゾール、
４−ベンジル−２−（メタ）アクリロイルオキシアルキルイミダゾール、
１−アルキル−４−（メタ）アクリロイルオキシアルキルイミダゾール、
１−アリル−４−（メタ）アクリロイルオキシアルキルイミダゾール、
１−アリール−４−（メタ）アクリロイルオキシアルキルイミダゾール、
１−ベンジル−４−（メタ）アクリロイルオキシアルキルイミダゾール、
１−アルキル−５−（メタ）アクリロイルオキシアルキルイミダゾール、
１−アリル−５−（メタ）アクリロイルオキシアルキルイミダゾール、
１−アリール−５−（メタ）アクリロイルオキシアルキルイミダゾール、
１−ベンジル−５−（メタ）アクリロイルオキシアルキルイミダゾール、
２−アルキル−４−（メタ）アクリロイルオキシアルキルイミダゾール、
２−アリル−４−（メタ）アクリロイルオキシアルキルイミダゾール、
２−アリール−４−（メタ）アクリロイルオキシアルキルイミダゾール、
２−ベンジル−４−（メタ）アクリロイルオキシアルキルイミダゾール、
４−アルキル−５−（メタ）アクリロイルオキシアルキルイミダゾール、
４−アリル−５−（メタ）アクリロイルオキシアルキルイミダゾール、
４−アリール−５−（メタ）アクリロイルオキシアルキルイミダゾール、
４−ベンジル−５−（メタ）アクリロイルオキシアルキルイミダゾール、
１，４−ジアルキル−２−（メタ）アクリロイルオキシアルキルイミダゾール、
１−アルキル−４−アリル−２−（メタ）アクリロイルオキシアルキルイミダゾール、
１−アルキル−４−アリール−２−（メタ）アクリロイルオキシアルキルイミダゾール、
１−アルキル−４−ベンジル−２−（メタ）アクリロイルオキシアルキルイミダゾール、
１−アリル−４−アルキル−２−（メタ）アクリロイルオキシアルキルイミダゾール、
１，４−ジアリル−２−（メタ）アクリロイルオキシアルキルイミダゾール、
１−アリル−４−アリール−２−（メタ）アクリロイルオキシアルキルイミダゾール、
１−アリル−４−ベンジル−２−（メタ）アクリロイルオキシアルキルイミダゾール、
１−アリール−４−アルキル−２−（メタ）アクリロイルオキシアルキルイミダゾール、
１−アリール−４−アリル−２−（メタ）アクリロイルオキシアルキルイミダゾール、
１，４−ジアリール−２−（メタ）アクリロイルオキシアルキルイミダゾール、
１−アリール−４−ベンジル−２−（メタ）アクリロイルオキシアルキルイミダゾール、
１−ベンジル−４−アルキル−２−（メタ）アクリロイルオキシアルキルイミダゾール、
１−ベンジル−４−アリル−２−（メタ）アクリロイルオキシアルキルイミダゾール、
１−ベンジル−４−アリール−２−（メタ）アクリロイルオキシアルキルイミダゾール、
１，４−ジベンジル−２−（メタ）アクリロイルオキシアルキルイミダゾール、
１，５−ジアルキル−２−（メタ）アクリロイルオキシアルキルイミダゾール、
１−アルキル−５−アリル−２−（メタ）アクリロイルオキシアルキルイミダゾール、
１−アルキル−５−アリール−２−（メタ）アクリロイルオキシアルキルイミダゾール、
１−アルキル−５−ベンジル−２−（メタ）アクリロイルオキシアルキルイミダゾール、
１−アリル−５−アルキル−２−（メタ）アクリロイルオキシアルキルイミダゾール、
１，５−ジアリル−２−（メタ）アクリロイルオキシアルキルイミダゾール、
１−アリル−５−アリール−２−（メタ）アクリロイルオキシアルキルイミダゾール、
１−アリル−５−ベンジル−２−（メタ）アクリロイルオキシアルキルイミダゾール、
１−アリール−５−アルキル−２−（メタ）アクリロイルオキシアルキルイミダゾール、
１−アリール−５−アリル−２−（メタ）アクリロイルオキシアルキルイミダゾール、
１，５−ジアリール−２−（メタ）アクリロイルオキシアルキルイミダゾール、
１−アリール−５−ベンジル−２−（メタ）アクリロイルオキシアルキルイミダゾール、
１−ベンジル−５−アルキル−２−（メタ）アクリロイルオキシアルキルイミダゾール、
１−ベンジル−５−アリル−２−（メタ）アクリロイルオキシアルキルイミダゾール、
１−ベンジル−５−アリール−２−（メタ）アクリロイルオキシアルキルイミダゾール、
１，５−ジベンジル−２−（メタ）アクリロイルオキシアルキルイミダゾール、
４，５−ジアルキル−２−（メタ）アクリロイルオキシアルキルイミダゾール、
４−アルキル−５−アリル−２−（メタ）アクリロイルオキシアルキルイミダゾール、
４−アルキル−５−アリール−２−（メタ）アクリロイルオキシアルキルイミダゾール、
４−アルキル−５−ベンジル−２−（メタ）アクリロイルオキシアルキルイミダゾール、
４，５−ジアリル−２−（メタ）アクリロイルオキシアルキルイミダゾール、
４−アリル−５−アリール−２−（メタ）アクリロイルオキシアルキルイミダゾール、
４−アリル−５−ベンジル−２−（メタ）アクリロイルオキシアルキルイミダゾール、
４，５−ジアリール−２−（メタ）アクリロイルオキシアルキルイミダゾール、
４−アリール−５−ベンジル−２−（メタ）アクリロイルオキシアルキルイミダゾール、
４，５−ジベンジル−２−（メタ）アクリロイルオキシアルキルイミダゾール、
１，２−ジアルキル−４−（メタ）アクリロイルオキシアルキルイミダゾール、
１−アルキル−２−アリル−４−（メタ）アクリロイルオキシアルキルイミダゾール、
１−アルキル−２−アリール−４−（メタ）アクリロイルオキシアルキルイミダゾール、
１−アルキル−２−ベンジル−４−（メタ）アクリロイルオキシアルキルイミダゾール、
１−アリル−２−アルキル−４−（メタ）アクリロイルオキシアルキルイミダゾール、
１，２−ジアリル−４−（メタ）アクリロイルオキシアルキルイミダゾール、
１−アリル−２−アリール−４−（メタ）アクリロイルオキシアルキルイミダゾール、
１−アリル−２−ベンジル−４−（メタ）アクリロイルオキシアルキルイミダゾール、
１−アリール−２−アルキル−４−（メタ）アクリロイルオキシアルキルイミダゾール、
１−アリール−２−アリル−４−（メタ）アクリロイルオキシアルキルイミダゾール、
１，２−ジアリール−４−（メタ）アクリロイルオキシアルキルイミダゾール、
１−アリール−２−ベンジル−４−（メタ）アクリロイルオキシアルキルイミダゾール、
１−ベンジル−２−アルキル−４−（メタ）アクリロイルオキシアルキルイミダゾール、
１−ベンジル−２−アリル−４−（メタ）アクリロイルオキシアルキルイミダゾール、
１−ベンジル−２−アリール−４−（メタ）アクリロイルオキシアルキルイミダゾール、
１，２−ベンジル−４−（メタ）アクリロイルオキシアルキルイミダゾール、
１，５−ジアルキル−４−（メタ）アクリロイルオキシアルキルイミダゾール、
１−アルキル−５−アリル−４−（メタ）アクリロイルオキシアルキルイミダゾール、
１−アルキル−５−アリール−４−（メタ）アクリロイルオキシアルキルイミダゾール、
１−アルキル−５−ベンジル−４−（メタ）アクリロイルオキシアルキルイミダゾール、
１−アリル−５−アルキル−４−（メタ）アクリロイルオキシアルキルイミダゾール、
１，５−ジアリル−４−（メタ）アクリロイルオキシアルキルイミダゾール、
１−アリル−５−アリール−４−（メタ）アクリロイルオキシアルキルイミダゾール、
１−アリル−５−ベンジル−４−（メタ）アクリロイルオキシアルキルイミダゾール、
１−アリール−５−アルキル−４−（メタ）アクリロイルオキシアルキルイミダゾール、
１−アリール−５−アリル−４−（メタ）アクリロイルオキシアルキルイミダゾール、
１，５−ジアリール−４−（メタ）アクリロイルオキシアルキルイミダゾール、
１−アリール−５−ベンジル−４−（メタ）アクリロイルオキシアルキルイミダゾール、
１−ベンジル−５−アルキル−４−（メタ）アクリロイルオキシアルキルイミダゾール、
１−ベンジル−５−アリル−４−（メタ）アクリロイルオキシアルキルイミダゾール、
１−ベンジル−５−アリール−４−（メタ）アクリロイルオキシアルキルイミダゾール、
１，５−ベンジル−４−（メタ）アクリロイルオキシアルキルイミダゾール、
１，２−ジアルキル−５−（メタ）アクリロイルオキシアルキルイミダゾール、
１−アルキル−２−アリル−５−（メタ）アクリロイルオキシアルキルイミダゾール、
１−アルキル−２−アリール−５−（メタ）アクリロイルオキシアルキルイミダゾール、
１−アルキル−２−ベンジル−５−（メタ）アクリロイルオキシアルキルイミダゾール、
１−アリル−２−アルキル−５−（メタ）アクリロイルオキシアルキルイミダゾール、
１，２−ジアリル−５−（メタ）アクリロイルオキシアルキルイミダゾール、
１−アリル−２−アリール−５−（メタ）アクリロイルオキシアルキルイミダゾール、
１−アリル−２−ベンジル−５−（メタ）アクリロイルオキシアルキルイミダゾール、
１−アリール−２−アルキル−５−（メタ）アクリロイルオキシアルキルイミダゾール、
１−アリール−２−アリル−５−（メタ）アクリロイルオキシアルキルイミダゾール、
１，２−ジアリール−５−（メタ）アクリロイルオキシアルキルイミダゾール、
１−アリール−２−ベンジル−５−（メタ）アクリロイルオキシアルキルイミダゾール、
１−ベンジル−２−アルキル−５−（メタ）アクリロイルオキシアルキルイミダゾール、
１−ベンジル−２−アリル−５−（メタ）アクリロイルオキシアルキルイミダゾール、
１−ベンジル−２−アリール−５−（メタ）アクリロイルオキシアルキルイミダゾール、
１，２−ベンジル−５−（メタ）アクリロイルオキシアルキルイミダゾール、
１，４−ジアルキル−５−（メタ）アクリロイルオキシアルキルイミダゾール、
１−アルキル−４−アリル−５−（メタ）アクリロイルオキシアルキルイミダゾール、
１−アルキル−４−アリール−５−（メタ）アクリロイルオキシアルキルイミダゾール、
１−アルキル−４−ベンジル−５−（メタ）アクリロイルオキシアルキルイミダゾール、
１−アリル−４−アルキル−５−（メタ）アクリロイルオキシアルキルイミダゾール、
１，４−ジアリル−５−（メタ）アクリロイルオキシアルキルイミダゾール、
１−アリル−４−アリール−５−（メタ）アクリロイルオキシアルキルイミダゾール、
１−アリル−４−ベンジル−５−（メタ）アクリロイルオキシアルキルイミダゾール、
１−アリール−４−アルキル−５−（メタ）アクリロイルオキシアルキルイミダゾール、
１−アリール−４−アリル−５−（メタ）アクリロイルオキシアルキルイミダゾール、
１，４−ジアリール−５−（メタ）アクリロイルオキシアルキルイミダゾール、
１−アリール−４−ベンジル−５−（メタ）アクリロイルオキシアルキルイミダゾール、
１−ベンジル−４−アルキル−５−（メタ）アクリロイルオキシアルキルイミダゾール、
１−ベンジル−４−アリル−５−（メタ）アクリロイルオキシアルキルイミダゾール、
１−ベンジル−４−アリール−５−（メタ）アクリロイルオキシアルキルイミダゾール、
１，４−ベンジル−５−（メタ）アクリロイルオキシアルキルイミダゾール、
２，４−ジアルキル−５−（メタ）アクリロイルオキシアルキルイミダゾール、
２−アルキル−４−アリル−５−（メタ）アクリロイルオキシアルキルイミダゾール、
２−アルキル−４−アリール−５−（メタ）アクリロイルオキシアルキルイミダゾール、
２−アルキル−４−ベンジル−５−（メタ）アクリロイルオキシアルキルイミダゾール、
２−アリル−４−アルキル−５−（メタ）アクリロイルオキシアルキルイミダゾール、
２，４−ジアリル−５−（メタ）アクリロイルオキシアルキルイミダゾール、
２−アリル−４−アリール−５−（メタ）アクリロイルオキシアルキルイミダゾール、
２−アリル−４−ベンジル−５−（メタ）アクリロイルオキシアルキルイミダゾール、
２−アリール−４−アルキル−５−（メタ）アクリロイルオキシアルキルイミダゾール、
２−アリール−４−アリル−５−（メタ）アクリロイルオキシアルキルイミダゾール、
２，４−ジアリール−５−（メタ）アクリロイルオキシアルキルイミダゾール、
２−アリール−４−ベンジル−５−（メタ）アクリロイルオキシアルキルイミダゾール、
２−ベンジル−４−アルキル−５−（メタ）アクリロイルオキシアルキルイミダゾール、
２−ベンジル−４−アリル−５−（メタ）アクリロイルオキシアルキルイミダゾール、
２−ベンジル−４−アリール−５−（メタ）アクリロイルオキシアルキルイミダゾール、
２，４−ベンジル−５−（メタ）アクリロイルオキシアルキルイミダゾール、
１，４，５−トリアルキル−２−（メタ）アクリロイルオキシアルキルイミダゾール、
１，４−ジアルキル−５−アリル−２−（メタ）アクリロイルオキシアルキルイミダゾール、
１，４−ジアルキル−５−アリール−２−（メタ）アクリロイルオキシアルキルイミダゾール、
１，４−ジアルキル−５−ベンジル−２−（メタ）アクリロイルオキシアルキルイミダゾール、
１，５−ジアルキル−４−アリル−２−（メタ）アクリロイルオキシアルキルイミダゾール、
１−アルキル−４，５−ジアリル−２−（メタ）アクリロイルオキシアルキルイミダゾール、
１−アルキル−４−アリル−５−アリール−２−（メタ）アクリロイルオキシアルキルイミダゾール、
１−アルキル−４−アリル−５−ベンジル−２−（メタ）アクリロイルオキシアルキルイミダゾール、
１，５−ジアルキル−４−アリール−２−（メタ）アクリロイルオキシアルキルイミダゾール、
１−アルキル−４−アリール−５−アリル−２−（メタ）アクリロイルオキシアルキルイミダゾール、
１−アルキル−４，５−ジアリール−２−（メタ）アクリロイルオキシアルキルイミダゾール、
１−アルキル−４−アリール−５−ベンジル−２−（メタ）アクリロイルオキシアルキルイミダゾール、
１，５−ジアルキル−４−ベンジル−２−（メタ）アクリロイルオキシアルキルイミダゾール、
１−アルキル−４−ベンジル−５−アリル−２−（メタ）アクリロイルオキシアルキルイミダゾール、
１−アルキル−４−ベンジル−５−アリール−２−（メタ）アクリロイルオキシアルキルイミダゾール、
１−アルキル−４，５−ジベンジル−２−（メタ）アクリロイルオキシアルキルイミダゾール、
１−アリル−４，５−ジアルキル−２−（メタ）アクリロイルオキシアルキルイミダゾール、
１，５−ジアリル−４−アルキル−２−（メタ）アクリロイルオキシアルキルイミダゾール、
１−アリル−４−アルキル−５−アリール−２−（メタ）アクリロイルオキシアルキルイミダゾール、
１−アリル−４−アルキル−５−ベンジル−２−（メタ）アクリロイルオキシアルキルイミダゾール、
１，４−ジアリル−５−アルキル−２−（メタ）アクリロイルオキシアルキルイミダゾール、
１，４，５−トリアリル−２−（メタ）アクリロイルオキシアルキルイミダゾール、
１，４−ジアリル−５−アリール−２−（メタ）アクリロイルオキシアルキルイミダゾール、
１，４−ジアリル−５−ベンジル−２−（メタ）アクリロイルオキシアルキルイミダゾール、
１−アリル−４−アリール−５−アルキル−２−（メタ）アクリロイルオキシアルキルイミダゾール、
１，５−アリル−４−アリール−２−（メタ）アクリロイルオキシアルキルイミダゾール、
１−アリル−４，５−ジアリール−２−（メタ）アクリロイルオキシアルキルイミダゾール、
１−アリル−４−アリール−５−ベンジル−２−（メタ）アクリロイルオキシアルキルイミダゾール、
１−アリル−４−ベンジル−５−アルキル−２−（メタ）アクリロイルオキシアルキルイミダゾール、
１，５−アリル−４−ベンジル−２−（メタ）アクリロイルオキシアルキルイミダゾール、
１−アリル−４−ベンジル−５−アリール−２−（メタ）アクリロイルオキシアルキルイミダゾール、
１−アリル−４，５−ジベンジル−２−（メタ）アクリロイルオキシアルキルイミダゾール、
１−アリール−４，５−ジアルキル−２−（メタ）アクリロイルオキシアルキルイミダゾール、
１−アリール−４−アルキル−５−アリル−２−（メタ）アクリロイルオキシアルキルイミダゾール、
１，５−ジアリール−４−アルキル−２−（メタ）アクリロイルオキシアルキルイミダゾール、
１−アリール−４−アルキル−５−ベンジル−２−（メタ）アクリロイルオキシアルキルイミダゾール、
１−アリール−４−アリル−５−アルキル−２−（メタ）アクリロイルオキシアルキルイミダゾール、
１−アリール−４，５−ジアリル−２−（メタ）アクリロイルオキシアルキルイミダゾール、
１，５−ジアリール−４−アリル−２−（メタ）アクリロイルオキシアルキルイミダゾール、
１−アリール−４−アリル−５−ベンジル−２−（メタ）アクリロイルオキシアルキルイミダゾール、
１，４−ジアリール−５−アルキル−２−（メタ）アクリロイルオキシアルキルイミダゾール、
１，４−ジアリール−５−アリル−２−（メタ）アクリロイルオキシアルキルイミダゾール、
１，４，５−トリアリール−２−（メタ）アクリロイルオキシアルキルイミダゾール、
１，４−ジアリール−５−ベンジル−２−（メタ）アクリロイルオキシアルキルイミダゾール、
１−アリール−４−ベンジル−５−アルキル−２−（メタ）アクリロイルオキシアルキルイミダゾール、
１−アリール−４−ベンジル−５−アリル−２−（メタ）アクリロイルオキシアルキルイミダゾール、
１，５−ジアリール−４−ベンジル−２−（メタ）アクリロイルオキシアルキルイミダゾール、
１−アリール−４，５−ジベンジル−２−（メタ）アクリロイルオキシアルキルイミダゾール、
１−ベンジル−４，５−ジアルキル−２−（メタ）アクリロイルオキシアルキルイミダゾール、
１−ベンジル−４−アルキル−５−アリル−２−（メタ）アクリロイルオキシアルキルイミダゾール、
１−ベンジル−４−アルキル−５−アリール−２−（メタ）アクリロイルオキシアルキルイミダゾール、
１，５−ジベンジル−４−アルキル−２−（メタ）アクリロイルオキシアルキルイミダゾール、
１−ベンジル−４−アリル−５−アルキル−２−（メタ）アクリロイルオキシアルキルイミダゾール、
１−ベンジル−４，５−ジアリル−２−（メタ）アクリロイルオキシアルキルイミダゾール、
１−ベンジル−４−アリル−５−アリール−２−（メタ）アクリロイルオキシアルキルイミダゾール、
１，５−ジベンジル−４−アリル−２−（メタ）アクリロイルオキシアルキルイミダゾール、
１−ベンジル−４−アリール−５−アルキル−２−（メタ）アクリロイルオキシアルキルイミダゾール、
１−ベンジル−４−アリール−５−アリル−２−（メタ）アクリロイルオキシアルキルイミダゾール、
１−ベンジル−４，５−ジアリール−２−（メタ）アクリロイルオキシアルキルイミダゾール、
１，５−ジベンジル−４−アリール−２−（メタ）アクリロイルオキシアルキルイミダゾール、
１，４−ジベンジル−５−アルキル−２−（メタ）アクリロイルオキシアルキルイミダゾール、
１，４−ジベンジル−５−アリル−２−（メタ）アクリロイルオキシアルキルイミダゾール、
１，４−ジベンジル−５−アリール−２−（メタ）アクリロイルオキシアルキルイミダゾール、
１，４，５−トリベンジル−２−（メタ）アクリロイルオキシアルキルイミダゾール、
１，２，５−トリアルキル−４−（メタ）アクリロイルオキシアルキルイミダゾール、
１，２−ジアルキル−５−アリル−４−（メタ）アクリロイルオキシアルキルイミダゾール、
１，２−ジアルキル−５−アリール−４−（メタ）アクリロイルオキシアルキルイミダゾール、
１，２−ジアルキル−５−ベンジル−４−（メタ）アクリロイルオキシアルキルイミダゾール、
１，５−ジアルキル−２−アリル−４−（メタ）アクリロイルオキシアルキルイミダゾール、
１−アルキル−２，５−ジアリル−４−（メタ）アクリロイルオキシアルキルイミダゾール、
１−アルキル−２−アリル−５−アリール−４−（メタ）アクリロイルオキシアルキルイミダゾール、
１−アルキル−２−アリル−５−ベンジル−４−（メタ）アクリロイルオキシアルキルイミダゾール、
１，５−ジアルキル−２−アリール−４−（メタ）アクリロイルオキシアルキルイミダゾール、
１−アルキル−２−アリール−５−アリル−４−（メタ）アクリロイルオキシアルキルイミダゾール、
１−アルキル−２，５−ジアリール−４−（メタ）アクリロイルオキシアルキルイミダゾール、
１−アルキル−２−アリール−５−ベンジル−４−（メタ）アクリロイルオキシアルキルイミダゾール、
１，５−ジアルキル−２−ベンジル−４−（メタ）アクリロイルオキシアルキルイミダゾール、
１−アルキル−２−ベンジル−５−アリル−４−（メタ）アクリロイルオキシアルキルイミダゾール、
１−アルキル−２−ベンジル−５−アリール−４−（メタ）アクリロイルオキシアルキルイミダゾール、
１−アルキル−２，５−ジベンジル−４−（メタ）アクリロイルオキシアルキルイミダゾール、
１−アリル−２，５−ジアルキル−４−（メタ）アクリロイルオキシアルキルイミダゾール、
１，５−ジアリル−２−アルキル−４−（メタ）アクリロイルオキシアルキルイミダゾール、
１−アリル−２−アルキル−５−アリール−４−（メタ）アクリロイルオキシアルキルイミダゾール、
１−アリル−２−アルキル−５−ベンジル−４−（メタ）アクリロイルオキシアルキルイミダゾール、
１，２−ジアリル−５−アルキル−４−（メタ）アクリロイルオキシアルキルイミダゾール、
１，２，５−トリアリル−４−（メタ）アクリロイルオキシアルキルイミダゾール、
１，２−ジアリル−５−アリール−４−（メタ）アクリロイルオキシアルキルイミダゾール、
１，２−ジアリル−５−ベンジル−４−（メタ）アクリロイルオキシアルキルイミダゾール、
１−アリル−２−アリール−５−アルキル−４−（メタ）アクリロイルオキシアルキルイミダゾール、
１，５−ジアリル−２−アリール−４−（メタ）アクリロイルオキシアルキルイミダゾール、
１−アリル−２，５−ジアリール−４−（メタ）アクリロイルオキシアルキルイミダゾール、
１−アリル−２−アリール−５−ベンジル−４−（メタ）アクリロイルオキシアルキルイミダゾール、
１−アリル−２−ベンジル−５−アルキル−４−（メタ）アクリロイルオキシアルキルイミダゾール、
１，５−ジアリル−２−ベンジル−４−（メタ）アクリロイルオキシアルキルイミダゾール、
１−アリル−２−ベンジル−５−アリール−４−（メタ）アクリロイルオキシアルキルイミダゾール、
１−アリル−２，５−ジベンジル−４−（メタ）アクリロイルオキシアルキルイミダゾール、
１−アリール−２，５−ジアルキル−４−（メタ）アクリロイルオキシアルキルイミダゾール、
１−アリール−２−アルキル−５−アリル−４−（メタ）アクリロイルオキシアルキルイミダゾール、
１，５−ジアリール−２−アルキル−４−（メタ）アクリロイルオキシアルキルイミダゾール、
１−アリール−２−アルキル−５−ベンジル−４−（メタ）アクリロイルオキシアルキルイミダゾール、
１−アリール−２−アリル−５−アルキル−４−（メタ）アクリロイルオキシアルキルイミダゾール、
１−アリール−２，５−ジアリル−４−（メタ）アクリロイルオキシアルキルイミダゾール、
１，５−ジアリール−２−アリル−４−（メタ）アクリロイルオキシアルキルイミダゾール、
１−アリール−２−アリル−５−ベンジル−４−（メタ）アクリロイルオキシアルキルイミダゾール、
１，２−ジアリール−５−アルキル−４−（メタ）アクリロイルオキシアルキルイミダゾール、
１，２−ジアリール−５−アリル−４−（メタ）アクリロイルオキシアルキルイミダゾール、
１，２，５−トリアリール−４−（メタ）アクリロイルオキシアルキルイミダゾール、
１，２−ジアリール−５−ベンジル−４−（メタ）アクリロイルオキシアルキルイミダゾール、
１−アリール−２−ベンジル−５−アルキル−４−（メタ）アクリロイルオキシアルキルイミダゾール、
１−アリール−２−ベンジル−５−アリル−４−（メタ）アクリロイルオキシアルキルイミダゾール、
１，５−ジアリール−２−ベンジル−４−（メタ）アクリロイルオキシアルキルイミダゾール、
１−アリール−２，５−ジベンジル−４−（メタ）アクリロイルオキシアルキルイミダゾール、
１−ベンジル−２，５−ジアルキル−４−（メタ）アクリロイルオキシアルキルイミダゾール、
１−ベンジル−２−アルキル−５−アリル−４−（メタ）アクリロイルオキシアルキルイミダゾール、
１−ベンジル−２−アルキル−５−アリール−４−（メタ）アクリロイルオキシアルキルイミダゾール、
１，５−ジベンジル−２−アルキル−４−（メタ）アクリロイルオキシアルキルイミダゾール、
１−ベンジル−２−アリル−５−アルキル−４−（メタ）アクリロイルオキシアルキルイミダゾール、
１−ベンジル−２，５−ジアリル−４−（メタ）アクリロイルオキシアルキルイミダゾール、
１−ベンジル−２−アリル−５−アリール−４−（メタ）アクリロイルオキシアルキルイミダゾール、
１，５−ジベンジル−２−アリル−４−（メタ）アクリロイルオキシアルキルイミダゾール、
１−ベンジル−２−アリール−５−アルキル−４−（メタ）アクリロイルオキシアルキルイミダゾール、
１−ベンジル−２−アリール−５−アリル−４−（メタ）アクリロイルオキシアルキルイミダゾール、
１−ベンジル−２，５−ジアリール−４−（メタ）アクリロイルオキシアルキルイミダゾール、
１，５−ジベンジル−２−アリール−４−（メタ）アクリロイルオキシアルキルイミダゾール、
１，２−ベンジル−５−アルキル−４−（メタ）アクリロイルオキシアルキルイミダゾール、
１，２−ベンジル−５−アリル−４−（メタ）アクリロイルオキシアルキルイミダゾール、
１，２−ベンジル−５−アリール−４−（メタ）アクリロイルオキシアルキルイミダゾール、
１，２，５−トリベンジル−４−（メタ）アクリロイルオキシアルキルイミダゾール、
１，２，４−トリアルキル−５−（メタ）アクリロイルオキシアルキルイミダゾール、
１，２−ジアルキル−４−アリル−５−（メタ）アクリロイルオキシアルキルイミダゾール、
１，２−ジアルキル−４−アリール−５−（メタ）アクリロイルオキシアルキルイミダゾール、
１，２−ジアルキル−４−ベンジル−５−（メタ）アクリロイルオキシアルキルイミダゾール、
１，４−ジアルキル−２−アリル−５−（メタ）アクリロイルオキシアルキルイミダゾール、
１−アルキル−２，４−ジアリル−５−（メタ）アクリロイルオキシアルキルイミダゾール、
１−アルキル−２−アリル−４−アリール−５−（メタ）アクリロイルオキシアルキルイミダゾール、
１−アルキル−２−アリル−４−ベンジル−５−（メタ）アクリロイルオキシアルキルイミダゾール、
１，４−ジアルキル−２−アリール−５−（メタ）アクリロイルオキシアルキルイミダゾール、
１−アルキル−２−アリール−４−アリル−５−（メタ）アクリロイルオキシアルキルイミダゾール、
１−アルキル−２，４−ジアリール−５−（メタ）アクリロイルオキシアルキルイミダゾール、
１−アルキル−２−アリール−４−ベンジル−５−（メタ）アクリロイルオキシアルキルイミダゾール、
１，４−ジアルキル−２−ベンジル−５−（メタ）アクリロイルオキシアルキルイミダゾール、
１−アルキル−２−ベンジル−４−アリル−５−（メタ）アクリロイルオキシアルキルイミダゾール、
１−アルキル−２−ベンジル−４−アリール−５−（メタ）アクリロイルオキシアルキルイミダゾール、
１−アルキル−２，４−ジベンジル−５−（メタ）アクリロイルオキシアルキルイミダゾール、
１−アリル−２，４−ジアルキル−５−（メタ）アクリロイルオキシアルキルイミダゾール、
１，４−ジアリル−２−アルキル−５−（メタ）アクリロイルオキシアルキルイミダゾール、
１−アリル−２−アルキル−４−アリール−５−（メタ）アクリロイルオキシアルキルイミダゾール、
１−アリル−２−アルキル−４−ベンジル−５−（メタ）アクリロイルオキシアルキルイミダゾール、
１，２−ジアリル−４−アルキル−５−（メタ）アクリロイルオキシアルキルイミダゾール、
１，２，４−トリアリル−５−（メタ）アクリロイルオキシアルキルイミダゾール、
１，２−ジアリル−４−アリール−５−（メタ）アクリロイルオキシアルキルイミダゾール、
１，２−ジアリル−４−ベンジル−５−（メタ）アクリロイルオキシアルキルイミダゾール、
１−アリル−２−アリール−４−アルキル−５−（メタ）アクリロイルオキシアルキルイミダゾール、
１，４−ジアリル−２−アリール−５−（メタ）アクリロイルオキシアルキルイミダゾール、
１−アリル−２，４−ジアリール−５−（メタ）アクリロイルオキシアルキルイミダゾール、
１−アリル−２−アリール−４−ベンジル−５−（メタ）アクリロイルオキシアルキルイミダゾール、
１−アリル−２−ベンジル−４−アルキル−５−（メタ）アクリロイルオキシアルキルイミダゾール、
１，４−ジアリル−２−ベンジル−５−（メタ）アクリロイルオキシアルキルイミダゾール、
１−アリル−２−ベンジル−４−アリール−５−（メタ）アクリロイルオキシアルキルイミダゾール、
１−アリル−２，４−ジベンジル−５−（メタ）アクリロイルオキシアルキルイミダゾール、
１−アリール−２，４−ジアルキル−５−（メタ）アクリロイルオキシアルキルイミダゾール、
１−アリール−２−アルキル−４−アリル−５−（メタ）アクリロイルオキシアルキルイミダゾール、
１，４−ジアリール−２−アルキル−５−（メタ）アクリロイルオキシアルキルイミダゾール、
１−アリール−２−アルキル−４−ベンジル−５−（メタ）アクリロイルオキシアルキルイミダゾール、
１−アリール−２−アリル−４−アルキル−５−（メタ）アクリロイルオキシアルキルイミダゾール、
１−アリール−２，４−ジアリル−５−（メタ）アクリロイルオキシアルキルイミダゾール、
１，４−ジアリール−２−アリル−５−（メタ）アクリロイルオキシアルキルイミダゾール、
１−アリール−２−アリル−４−ベンジル−５−（メタ）アクリロイルオキシアルキルイミダゾール、
１，２−ジアリール−４−アルキル−５−（メタ）アクリロイルオキシアルキルイミダゾール、
１，２−ジアリール−４−アリル−５−（メタ）アクリロイルオキシアルキルイミダゾール、
１，２，４−トリアリール−５−（メタ）アクリロイルオキシアルキルイミダゾール、
１，２−ジアリール−４−ベンジル−５−（メタ）アクリロイルオキシアルキルイミダゾール、
１−アリール−２−ベンジル−４−アルキル−５−（メタ）アクリロイルオキシアルキルイミダゾール、
１−アリール−２−ベンジル−４−アリル−５−（メタ）アクリロイルオキシアルキルイミダゾール、
１，４−ジアリール−２−ベンジル−５−（メタ）アクリロイルオキシアルキルイミダゾール、
１−アリール−２，４−ジベンジル−５−（メタ）アクリロイルオキシアルキルイミダゾール、
１−ベンジル−２，４−ジアルキル−５−（メタ）アクリロイルオキシアルキルイミダゾール、
１−ベンジル−２−アルキル−４−アリル−５−（メタ）アクリロイルオキシアルキルイミダゾール、
１−ベンジル−２−アルキル−４−アリール−５−（メタ）アクリロイルオキシアルキルイミダゾール、
１，４−ジベンジル−２−アルキル−５−（メタ）アクリロイルオキシアルキルイミダゾール、
１−ベンジル−２−アリル−４−アルキル−５−（メタ）アクリロイルオキシアルキルイミダゾール、
１−ベンジル−２，４−ジアリル−５−（メタ）アクリロイルオキシアルキルイミダゾール、
１−ベンジル−２−アリル−４−アリール−５−（メタ）アクリロイルオキシアルキルイミダゾール、
１，４−ジベンジル−２−アリル−５−（メタ）アクリロイルオキシアルキルイミダゾール、
１−ベンジル−２−アリール−４−アルキル−５−（メタ）アクリロイルオキシアルキルイミダゾール、
１−ベンジル−２−アリール−４−アリル−５−（メタ）アクリロイルオキシアルキルイミダゾール、
１−ベンジル−２，４−ジアリール−５−（メタ）アクリロイルオキシアルキルイミダゾール、
１，４−ジベンジル−２−アリール−５−（メタ）アクリロイルオキシアルキルイミダゾール、
１，２−ベンジル−４−アルキル−５−（メタ）アクリロイルオキシアルキルイミダゾール、
１，２−ベンジル−４−アリル−５−（メタ）アクリロイルオキシアルキルイミダゾール、
１，２−ベンジル−４−アリール−５−（メタ）アクリロイルオキシアルキルイミダゾール、
１，２，４−トリベンジル−５−（メタ）アクリロイルオキシアルキルイミダゾールを挙げることができる。
【００１４】
化学式（I）または化学式（II）で示されるイミダゾール化合物は、例えば、特開２０１４−１１８３９７号公報に記載の方法に従って合成することができる。
【００１５】
本発明の実施において使用するエポキシ樹脂（注：硬化前のエポキシ化合物を指す）としては、分子内にグリシジル基（エポキシ基）を有するものであれば、特に制限なく使用可能であり、
ビスフェノールＡ型エポキシ樹脂、
ビスフェノールＦ型エポキシ樹脂、
フェノールノボラック型エポキシ樹脂やクレゾールノボラック型エポキシ樹脂等のノボラック型エポキシ樹脂、
脂環式エポキシ樹脂、
３′，４′−エポキシシクロヘキシルメチル−３，４−エポキシシクロヘキサンカルボキシレートのような環状脂環式エポキシ樹脂、
トリグリシジルイソシアヌレート、ヒダントイン型エポキシ樹脂等の含窒素環状エポキシ樹脂、
水添ビスフェノールＡ型エポキシ樹脂、
脂肪族系エポキシ樹脂、
グリシジルエーテル型エポキシ樹脂、
ビスフェノールＳ型エポキシ樹脂、
ビフェニル型エポキシ樹脂、
ジシクロ環型エポキシ樹脂、
ナフタレン型エポキシ樹脂や、
ハロゲン化エポキシ樹脂などの他、
炭素−炭素二重結合およびグリシジル基を有する有機化合物と、ＳｉＨ基を有するケイ素化合物とのヒドロシリル化付加反応によるエポキシ変性オルガノポリシロキサン化合物（例えば、特開２００４−９９７５１号公報や特開２００６−２８２９８８号公報に開示されたエポキシ変性オルガノポリシロキサン化合物）を例示することができる。
これらのエポキシ樹脂は単独で使用してもよいが、２種以上を組み合わせて使用してもよい。
【００１６】
本発明の実施においては、本発明の硬化剤の配合量を、エポキシ樹脂１００重量部に対し、０．００２〜５０重量部の割合とすることが好ましく、０．０１〜３５重量部の割合とすることがより好ましい。
【００１７】
本発明の実施においては、本発明の硬化剤と共に、従来公知の硬化剤および硬化促進剤を、両者合わせて、本発明の硬化剤の配合量に対し、０．０１〜１００倍量の割合で配合することができる。
【００１８】
従来公知の硬化剤としては、例えば、
フェノール性水酸基を有する化合物、
酸無水物や
アミン類の他、
メルカプトプロピオン酸エステル、エポキシ樹脂末端メルカプト化合物等のメルカプタン化合物、
トリフェニルホスフィン、ジフェニルナフチルホスフィン、ジフェニルエチルホスフィン等の有機ホスフィン系化合物、
芳香族ホスホニウム塩、
芳香族ジアゾニウム塩、
芳香族ヨードニウム塩、
芳香族セレニウム塩等が挙げられる。
【００１９】
前記のフェノール性水酸基を有する化合物としては、例えば、
ビスフェノールＡ、
ビスフェノールＦ、
ビスフェノールＳ、
テトラメチルビスフェノールＡ、
テトラメチルビスフェノールＦ、
テトラメチルビスフェノールＳ、
テトラクロロビスフェノールＡ、
テトラブロモビスフェノールＡ、
ジヒドロキシナフタレン、
フェノールノボラック、
クレゾールノボラック、
ビスフェノールＡノボラック、
臭素化フェノールノボラック、
レゾルシノール等が挙げられる。
【００２０】
前記の酸無水物としては、例えば、
メチルテトラヒドロ無水フタル酸、
メチルヘキサヒドロ無水フタル酸、
ヘキサヒドロ無水フタル酸、
５−ノルボルネン−２，３−ジカルボン酸無水物、
無水トリメリット酸、
ナジック酸無水物、
ハイミック酸無水物、
メチルナジック酸無水物、
メチルジシクロ［２，２，１］ヘプタン−２，３−ジカルボン酸無水物、
ビシクロ［２，２，１］ヘプタン−２，３−ジカルボン酸無水物、
メチルノルボルナン−２，３−ジカルボン酸等が挙げられる。
【００２１】
前記のアミン類としては、例えば、
ジエチレンジアミン、
トリエチレンテトラミン、
ヘキサメチレンジアミン、
ダイマー酸変性エチレンジアミン、
４，４′−ジアミノジフェニルスルホン、
４，４′−ジアミノジフェノールエーテル、
１，８−ジアザビシクロ［５．４．０］−７−ウンデセン等のアミン化合物や、
２−メチルイミダゾール、２−エチル−４−メチルイミダゾール、２−フェニルイミダゾール等のイミダゾール化合物が挙げられる。
【００２２】
また、従来公知の硬化促進剤としては、
１，８−ジアザビシクロ［５．４．０］−７−ウンデセン、ジエチレントリアミン、トリエチレンテトラミン、ベンジルジメチルアミン、トリエタノールアミン、ジメチルアミノエタノール、トリス(ジメチルアミノメチル)フェノール等のアミン化合物、
２−メチルイミダゾール、２−フェニルイミダゾール、２−フェニル−４−メチルイミダゾール、２−ヘプタデシルイミダゾール等のイミダゾール化合物、
トリブチルホスフィン、メチルジフェニルホスフィン、トリフェニルホスフィン、ジフェニルホスフィン、フェニルホスフィン等の有機ホスフィン化合物、
テトラブチルホスホニウムブロマイド、テトラブチルホスホニウムジエチルホスホロジチオネート等のホスホニウム化合物、
テトラフェニルホスホニウム・テトラフェニルボレート、２−メチル−４−メチルイミダゾール・テトラフェニルボレート、Ｎ−メチルモルホリン・テトラフェニルボレート等のテトラフェニルボロン塩、
酢酸鉛、オクチル酸錫、ヘキサン酸コバルト等の脂肪族酸金属塩等が挙げられる。
【００２３】
また、本発明の実施においては、必要に応じて、石英ガラス粉末、結晶性シリカ、ガラス繊維、タルク、アルミナ、珪酸カルシウム、炭酸カルシウム、硫酸バリウム、マグネシア等の充填剤を、エポキシ樹脂組成物全体に対して、０．０１〜８０重量％の含有割合となるように配合することができる。
【００２４】
本発明のエポキシ樹脂組成物の製造方法に特に制限はなく、前述の各成分を所定量計り取って撹拌混合した後、ロール混練機、ニーダーや押出機等を用いて混合あるいは溶融混練することにより得られる。
【００２５】
本発明のエポキシ樹脂組成物の硬化方法に特に制限はなく、密閉式硬化炉や連続硬化が可能なトンネル炉等の従来公知の硬化装置を採用することができる。加熱源についても特に制約されることなく、熱風循環、赤外線加熱、高周波加熱等、従来公知の方法で行うことができる。硬化温度及び硬化時間は、適宜設定すればよい。
【産業上の利用可能性】
【００２６】
本発明のエポキシ樹脂の硬化剤および該硬化剤を用いたエポキシ樹脂組成物は、電子機器部材、特にモバイル機器等の、プリント配線板や電気・電子部品における接続材、成形材、封止材、接着剤、塗料等の原料・材料として利用できる可能性がある他、光照射により重合できるため、アクリル変性エポキシ樹脂やエポキシ変性アクリル樹脂の原料としての利用も期待される。
これらの樹脂には、高い屈折率や、優れた透明性、耐熱性も期待され、透明板、光学レンズ、光ディスク基板、液晶表示用プラスチック基板、カラーフィルター用基板、有機ＥＬ表示素子用プラスチック基板、太陽電池基板、タッチパネル、光学素子、光導波路やＬＥＤ封止材などの光学材料として好適である。また、液晶テレビ、パソコン、携帯電話のディスプレイおよびタッチパネルなどのコーティング材としても好適である。